(57)【要約】【課題】防眩反射防止膜の製造方法の提供。【解決手段】一回の塗布の方式で防眩反射防止膜を形成し、これにより防眩反射防止膜の製造工程を簡易化し、防眩反射防止膜の歩留りを高める。この防眩反射防止膜は防眩と反射防止の機能を具備するほか、汚れ防止と硬膜の特性を具備する。これにより、防眩反射防止膜が良好な製品競争力を具備する。【選択図】        図２
2004333901.tif 000002
【特許請求の範囲】
【請求項１】
基板を提供する工程と、該基板の上に防眩反射防止層を形成する工程と、を具え、該防眩反射防止層がその最上層に自動配列した第１部分の複数の粒子を具えたことを特徴とする、防眩反射防止膜の製造方法。
【請求項２】
前記防眩反射防止層を形成する工程が単一回塗布の工程を含むことを特徴とする、請求項１記載の防眩反射防止膜の製造方法。
【請求項３】
前記防眩反射防止層が第１部分の複数の粒子と基板の間に分布する複数の第２部分の粒子を具えたことを特徴とする、請求項１記載の防眩反射防止膜の製造方法。
【請求項４】
前記複数の粒子の組成が重量百分率が約１０％〜３０％のフッ素を含有することを特徴とする、請求項１記載の防眩反射防止膜の製造方法。
【請求項５】
前記複数の粒子の粒径が約５０〜４５０ｎｍであることを特徴とする、請求項１記載の防眩反射防止膜の製造方法。
【発明の詳細な説明】
【０００１】
【発明の属する技術分野】
本発明は一種の光学薄膜の製造方法に係り、特に、防眩反射防止膜の製造方法に関する。
【０００２】
【従来の技術】
ディスプレイは現代人の生活にあって不可欠の工具となっている。テクノロジーの進歩により、人々のディスプレイの表示品質に対する要求もますます高くなっている。ディスプレイに良好な画像品質を現出させるために、防眩（ａｎｔｉ−ｇｌａｒｅ）と反射防止（ａｎｔｉ−ｒｅｆｌｅｃｔｉｏｎ）機能を具えた防眩反射防止膜は、ディスプレイの装置中で相当に重要な役割を演じる。周知の技術によると、通常、樹脂中に粒子を加入し、粒子の光線に対する散乱現象により防眩の機能を発生させている。反射防止については、周知の技術によると、通常、２〜３層の異なる屈折率の樹脂を堆積させて干渉現象を形成させ、これにより反射率を下げる目的を達成している。
【０００３】
図１は周知の技術中の防眩反射防止膜の表示図である。図１に示されるように、基板１００の上に１層の防眩層１２０と１層の反射防止層１４０が形成されている。周知の技術によると、通常、粒径が１〜１００ｎｍ或いは３００〜３０００ｎｍの粒子を樹脂中に添加し並びに上述の基板１００の表面に塗布することにより、上述の防眩層１２０を形成している。上述の反射防止層１４０は防眩層１２０の上に二層（或いは二層以上）の高い屈折率の樹脂を塗布することにより反射率を下げることができる。
【０００４】
周知の防眩反射防止膜は、二回、更にはそれ以上の塗布工程を行わなければ防眩と反射防止の目的を達成することができない。このような方法は製造工程上の困難度を高め、更に歩留りの下降をもたらす。このほか、何度も塗布されて形成された防眩反射防止膜は厚さが大幅に増加する。このため、ディスプレイ品質に対する要求が日増しに高まっている今日にあって、このような防眩反射防止膜は徐々にその商品上の競争力を失っている。
【０００５】
【発明が解決しようとする課題】
このため、周知の技術の防眩反射防止膜の各種の欠点を鑑み、いかに有効に製品歩留りを高めると共に工程上の困難度を下げることができる防眩反射防止膜を製造するか、が早急な解決を要する研究課題とされる。
【０００６】
本発明の主要な目的は、一種の防眩反射防止膜の製造方法を提供することにあり、それは、単一回の塗布の方式により防眩反射防止膜を製造し、これにより防眩反射防止膜の製造工程の困難度を減らす方法であるものとする。
【０００７】
本発明の別の目的は、一種の防眩反射防止膜の製造方法を提供することにあり、それは、単一回の塗布の方式により防眩反射防止膜を製造し、防眩反射防止膜の歩留りを高める方法であるものとする。
【０００８】
本発明のさらに別の目的は、一種の防眩反射防止膜の製造方法を提供することにあり、それは、特殊粒径の粒子を選択使用することにより、単一回の塗布工程の防眩反射防止膜に防眩と反射防止の効果を共に具備させる方法であるものとする。
【０００９】
本発明のさらにまた別の目的は、一種の防眩反射防止膜の製造方法を提供することにあり、それは、特殊材料の粒子を選択使用することにより、汚れ防止と硬膜効果を共に有する防眩反射防止膜を製造する方法であるものとする。
【００１０】
【課題を解決するための手段】
請求項１の発明は、基板を提供する工程と、該基板の上に防眩反射防止層を形成する工程と、を具え、該防眩反射防止層がその最上層に自動配列した第１部分の複数の粒子を具えたことを特徴とする、防眩反射防止膜の製造方法としている。
請求項２の発明は、前記防眩反射防止層を形成する工程が単一回塗布の工程を含むことを特徴とする、請求項１記載の防眩反射防止膜の製造方法としている。
請求項３の発明は、前記防眩反射防止層が第１部分の複数の粒子と基板の間に分布する複数の第２部分の粒子を具えたことを特徴とする、請求項１記載の防眩反射防止膜の製造方法としている。
請求項４の発明は、前記複数の粒子の組成が重量百分率が約１０％〜３０％のフッ素を含有することを特徴とする、請求項１記載の防眩反射防止膜の製造方法としている。
請求項５の発明は、前記複数の粒子の粒径が約５０〜４５０ｎｍであることを特徴とする、請求項１記載の防眩反射防止膜の製造方法としている。
【００１１】
【発明の実施の形態】
本発明は一種の防眩反射防止膜の製造方法を提供する。この方法は、少なくとも、基板を提供する工程と、防眩反射防止層を上述の基板の上に形成する工程とを具えている。上述の防眩反射防止層は少なくとも、樹脂と粒径約５０〜４５０ｎｍの複数の粒子を含有する。本発明の設計によると、単一回塗布の方式により形成される防眩反射防止膜は、防眩反射防止膜の製造工程を簡易化し防眩反射防止膜の歩留りを高める。さらに、本発明の防眩反射防止膜は防眩と反射防止の機能のほかに、汚れ防止と硬膜の特性を具備する。
【００１２】
周知の技術の防眩反射防止膜と比較すると、本発明は単一回塗布の方式により防眩反射防止膜が形成される。本発明による防眩反射防止膜は防眩と反射防止の機能を具備するほか、汚れ防止と硬膜の機能を具備する。言い換えると、周知の技術による防眩反射防止膜と比較して、本発明による防眩反射防止膜は単一回塗布の方式により形成されるため、製造工程を簡易化するだけでなく、歩留りを高めることができ、さらに、周知の技術による防眩反射防止膜よりも機能性が強い防眩反射防止膜である。さらに、本発明の防眩反射防止膜は周知の防眩反射防止膜よりも良好な明晰度を有する。
【００１３】
【実施例】
本発明は一つの実施例を以て以下に詳細に説明される。しかし、この詳細な記載のほか、本発明は更に広くその他の実施例で実行されうる。且つ本発明の範囲はこの詳細な説明に限定されるものではない。また、本発明の明細書中の各部品の異なる部分は実際の寸法により描かれているわけではない。それらの寸法とその他の関係寸法は本発明に対する理解を助けるために誇張されている。
【００１４】
本発明の実施例は防眩反射防止膜の製造方法である。この防眩反射防止膜の製造方法は少なくとも、基板を提供する工程と、防眩反射防止層を該基板の上に形成する工程とを具えている。本実施例では、単一回塗布の方式で、複数の粒子を樹脂に添加した混合物を上述の基板の一つの表面に塗布して上述の防眩反射防止層を製造する。
【００１５】
本実施例中、上述の防眩反射防止層は、第１部分の粒子が自動配列（ｓｅｌｆ−ａｓｓｅｍｂｌｉｎｇ）した防眩反射防止層の最上層を具え、この最上層が反射防止と汚れ防止（ａｎｔｉ−ｆｏｕｌｉｎｇ）の機能を提供する。また一方で、上述の防眩反射防止層中にあって、上述の第１部分の粒子と基板の間に位置する樹脂と第２部分の樹脂が防眩と硬膜の機能を提供する。この本実施例の設計により、単一回塗布の方式により防眩、反射防止、汚れ防止、硬膜の機能を具えた防眩反射防止膜が製造される。ゆえに、本実施例の設計は防眩反射防止膜の製造工程を簡易化し、それにより大幅に防眩反射防止膜製造工程上の競争力を高めることができる。さらに、強力な機能性を具備するほか、本実施例による防眩反射防止膜は視覚効果上、極めて良好な明晰度を有する。
【００１６】
本発明のもう一つの実施例は、防眩反射防止膜の製造方法である。図２は本実施例による防眩反射防止膜の製造フローチャートである。図２に示されるように、まず、工程２２０で基板を提供する。上述の基板は透明材料で形成される。本実施例の好ましい例としては、該基板は、トリアセチルセルロース（ｔｒｉａｃｅｔｙｌ  ｃｅｌｌｕｌｏｓｅ；ＴＡＣ）、或いはポリエチレンテレフタレート（ｐｏｌｙｅｔｈｙｌｅｎｅ  ｔｅｒｅｐｈｔｈａｌａｔｅ；ＰＥＴ）或いはその他の透明材料を含む。
【００１７】
続いて、防眩反射防止層を上述の基板の上に形成する。これは工程２４０に示されるとおりである。上述の防眩反射防止層の組成は、少なくとも、粒径が約５０〜４５０ｎｍの複数の粒子と樹脂を含む。本実施例の設計によると、上述の粒子を上述の樹脂に添加し、さらに上述の樹脂と粒子の混合溶液を均一に上述の基板の一つの表面に塗布して上述の防眩反射防止層を形成する。上述の粒子の組成は、フッ化物を含む。工程２４０は単一回塗布の方式により防眩反射防止層を基板上に形成する。
【００１８】
その後、工程２６０として成膜工程（ｆｉｌｍｉｎｇ）を実行する。上述の成膜工程は、加熱工程を含む。該加熱工程は、炉（ｏｖｅｎ）により完成する。上述の成膜工程中の加熱工程は多種類の機能を具備し、そのうちの一つは、上述の防眩反射防止層中の溶剤を除去することである。このほか、更に好ましくは、上述の加熱工程中に、各一つの機台の設計の違いにより、通常数分から数十分間の加熱時間を必要とし、且つ上述の加熱時間内に、上述の粒子自身の物理性質により、防眩反射防止層中の一部の粒子が上述の防眩反射防止層の最上層に自動配列（ｓｅｌｆ−ａｓｓｅｍｂｌｉｎｇ）される。これにより、上述の防眩反射防止層が最上層に自動配列された一部の粒子（第１部分の粒子）と、自動配列した粒子と基板の間の樹脂中に分布するその他の粒子（第２部分の粒子）を具えている。
【００１９】
本実施例中、上述の防眩反射防止層の最上層に自動配列された第１部分の粒子が、反射防止の機能を提供する。第１部分の粒子と基板の間に位置する第２部分の粒子と樹脂が防眩の機能を提供する。本実施例の設計により、単一回塗布の方式により防眩反射防止膜を形成でき、さらに有効に防眩反射防止膜の製造工程を簡易化でき、並びに有効に防眩反射防止膜の歩留りを高めることができる。
【００２０】
このほか、防眩反射防止層中に使用された粒子自身の特性により、上述の第１部分の粒子が上述の防眩反射防止膜に汚れ防止の機能を提供する。また一方で、本実施例は、上述の樹脂が硬膜樹脂（ｈａｒｄ  ｃｏａｔ  ｒｅｓｉｎ）とされうる。言い換えると、上述の第１部分の粒子と基板の間に位置する樹脂と第２部分の粒子が上述の防眩反射防止層に硬膜（ｈａｒｄ−ｃｏａｔｉｎｇ）の効果を提供する。ゆえに、本実施例の防眩反射防止膜は防眩と反射防止のほか、汚れ防止及び硬膜の機能を具備する。すなわち、本実施例の設計は、単一回塗布の方式により機能性が強力な防眩反射防止膜を形成している。
【００２１】
本発明の別の実施例は防眩反射防止膜の構造とされる。図３は本実施例による防眩反射防止膜表示図である。図３に示されるように、本発明による防眩反射防止膜は、少なくとも基板３００と、防眩反射防止層３２０を具えている。そのうち、基板３００はトリアセチルセルロース、ポリエチレンテレフタレート或いはその他の透明材料の透明基板とされる。
【００２２】
上述の防眩反射防止層３２０は少なくとも樹脂３４０と複数のフッ素含有粒子３６０を含有する。本実施例によると、樹脂３４０は防眩反射防止膜の硬度を高めることができる硬膜樹脂（ｈａｒｄ  ｃｏａｔ  ｒｅｓｉｎ）とされる。上述のフッ素含有粒子３６０の粒径は約５０〜４５０ｎｍとされる。本実施例によると、上述のフッ素含有粒子３６０の組成は、フッ素含有けい化物（ｆｌｕｏｒｏ−ｃｏｎｔａｉｎｉｎｇ  ｓｉｌｉｃａ）とされうる。
【００２３】
本実施例の設計により、単一回塗布工程により樹脂３４０と複数のフッ素含有粒子３６０の混合溶液が基板３００に塗布される。続いて、加熱工程により上述の防眩反射防止層３２０中に残存する溶剤が除去される。最後に上述の防眩反射防止層３２０が基板３００上に固定され、こうして防眩反射防止膜が形成される。
【００２４】
塗布工程の後、上述のフッ素含有粒子３６０自身の物理性質により、一部のフッ素含有粒子３６０が防眩反射防止層３２０の最上層に自動配列される。図３を参照されたい。上述の防眩反射防止層３２０は第１部分のフッ素含有粒子３６０の形成する第１層３２４と、第２部分のフッ素含有粒子３６０と樹脂３４０の形成する第２層３２８を具えている。該第２層３２８は第１層３２４と基板３００の間に位置する。
【００２５】
本実施例の設計により、粒径約５０〜４５０ｎｍの粒子が極めて良好な光散乱特性を具備するため、本実施例にあって、防眩反射防止層３２０の最上層に自動配列された複数の第１部分のフッ素含有粒子３６０で形成された第１層３２４が極めて良好な反射防止機能を発揮する。一方、第２部分のフッ素含有粒子３６０と樹脂３４０の形成する第２層３２８が防眩の機能を発揮する。さらに、本実施例のフッ素含有粒子３６０の特性により、上述の第１層３２４は汚れ防止の特性を具備する。このほか、上述の樹脂３４０と第２部分のフッ素含有粒子３６０の形成する第２層３２８が硬膜の特性を発揮する。言い換えると、本実施例の設計により、単一回塗布の方式により防眩、反射防止、汚れ防止、及び硬膜の機能を具えた防眩反射防止膜が形成される。
【００２６】
【発明の効果】
本発明の研究結果から分かったことは、フッ素含有粒子３６０中のフッ素含有量が増加するにつれ、フッ素含有粒子３６０の反射率と屈折率が下降しうる。言い換えると、フッ素含有粒子３６０中の重量百分率を増すことにより、上述の防眩反射防止膜の防眩反射防止特性を高めることができる。本発明の実施例によると、フッ素含有粒子３６０中のフッ素の重量百分率は約１０％〜３０％とされる。また別の実施例では、フッ素含有粒子３６０中のフッ素含有量の分子量中の重量百分率は約２０％とされ、且つこの時の防眩反射防止膜は極めて良好な防眩と反射防止機能を発揮する。
【００２７】
周知の技術の防眩反射防止膜は、通常基板上に２〜３層の異なる屈折率の樹脂を塗布しなければ反射防止の効果が得られず、また、防眩の効果を発生させるため、通常、一層の、粒子を添加した樹脂を基板上に塗布し、この粒子により光線を散乱させて防眩の機能を提供する。そのうち、上述の粒子の屈折率と上述の樹脂の屈折率は相当に接近する。すなわち、周知の技術中の防眩反射防止膜は少なくとも２回の塗布工程を経なければ防眩反射防止の効果が得られない。ゆえに、周知の技術の防眩反射防止膜の製造工程の困難度が高くなり、並びに防眩反射防止膜の歩留りが下がる。
【００２８】
上述の周知の技術の防眩反射防止膜に較べ、本発明の設計によると、単一回塗布の方式により一層の、粒子を添加した樹脂を基板上に塗布して防眩反射防止膜を形成し、上述の粒子の屈折率は上述の樹脂の屈折率よりも小さい。本発明の設計による防眩反射防止膜は、防眩と反射防止の機能のほか、汚れ防止と硬膜の機能を具備する。言い換えると、周知の技術の防眩反射防止膜に較べ、本発明は単一回塗布の方式により防眩反射防止膜を形成して製造工程を簡易化し歩留りを高め、さらに周知の防眩反射防止膜よりも機能性を強化した防眩反射防止膜を提供できる。さらに、本発明の防眩反射防止膜は周知の技術の防眩反射防止膜に較べて薄く、ゆえに本発明の防眩反射防止膜を使用したディスプレイのサイズを薄くする時に、防眩反射防止膜の厚さがディスプレイの負担と制限になることがない。且つ本発明の防眩反射防止膜は添加される粒子と厚さ等の因子により周知の技術よりも良好な明晰度を達成できる。
【００２９】
総合すると、本発明は防眩反射防止膜の製造方法を提供している。本発明によると、少なくとも、基板を提供し、防眩反射防止層を該基板の上に形成する。上述の防眩反射防止層は樹脂と、粒径約５０〜４５０ｎｍの複数の粒子を含有する。そのうち、上述の粒子はフッ素含有粒子とされうる。本発明の設計によると、単一回塗布の方式により上述の樹脂と複数の粒子の混合溶液が上述の基板に塗布されて防眩反射防止膜が形成される。これにより、本発明の設計は防眩反射防止膜の製造工程の困難度を減らし、大幅の防眩反射防止膜の歩留りを高める。さらに、本発明の防眩反射防止膜は防眩と反射防止機能のほかに、汚れ防止と硬膜の特性を具備する。
【００３０】
以上は本発明の好ましい実施例の説明であって、本発明の実施範囲を限定するものではなく、本発明に基づきなしうる細部の修飾或いは改変は、いずれも本発明の請求範囲に属するものとする。
【図面の簡単な説明】
【図１】周知の防眩反射防止膜の表示図である。
【図２】本発明の防眩反射防止膜の製造方法のフローチャートである。
【図３】本発明による防眩反射防止膜の表示図である。
【符号の説明】
１００  基板
１２０  防眩層
１４０  反射防止層
２２０  基板提供
２４０  防眩反射防止層を基板上に形成
２６０  成膜工程
３００  基板
３２０  防眩反射防止層
３２４  第１層
３２８  第２層
３４０  樹脂
３６０  フッ素含有粒子
【図１】
2004333901.tif 000003
【図２】
2004333901.tif 000004
【図３】
2004333901.tif 000005